(57)【要約】  積層型熱電変換素子（１０１）は、互いに対向する第１端面（３）および第２端面（４）と、吸熱面（１）と、放熱面（２）とを有する積層型熱電変換素子であり、ｐ型熱電変換材料層（１１）とｎ型熱電変換材料層（１２）とが絶縁層（１３）を部分的に介在させることによって交互にミアンダ状に電気的接続されつつ積層されており、第１端面（３）と第２端面（４）とに挟まれた中間部では、絶縁層終端は、吸熱面（１）または放熱面（２）から第１の長さＧ１だけ後退したところに位置しており、第１端面（３）または第２端面（４）に最も近い界面では、前記絶縁層終端は、吸熱面（１）または放熱面（２）を含む平面（２４ａ，２４ｂ）から第１の長さＧ１より長い第２の長さＧ２だけ後退したところに位置する。
2015053038.tif 000002
【特許請求の範囲】
【請求項１】
互いに対向する第１端面および第２端面と、
前記第１端面の第１の側の端から前記第２端面の前記第１の側の端に至るように位置する吸熱面と、
前記第１端面の前記第１の側とは反対側である第２の側の端から前記第２端面の前記第２の側の端に至り、かつ、前記吸熱面に対向するように位置する放熱面とを有する積層型熱電変換素子であり、
前記吸熱面と前記放熱面とをつなぐ第１側面の側から見たとき、ｐ型熱電変換材料層とｎ型熱電変換材料層とが絶縁層を部分的に介在させることによって交互にミアンダ状に電気的接続されつつ積層されており、
互いに隣接する前記ｐ型熱電変換材料層および前記ｎ型熱電変換材料層の界面を前記第１側面の側から見たとき、前記ｐ型熱電変換材料層と前記ｎ型熱電変換材料層とが直接接している区間と、前記絶縁層によって隔てられている区間との境界点を絶縁層終端と呼ぶこととすると、
前記第１側面の側から見たとき、前記第１端面と前記第２端面とに挟まれた中間部では、前記絶縁層終端は、前記吸熱面または前記放熱面から第１の長さだけ後退したところに位置しており、
前記第１側面の側から見たとき、前記第１端面または前記第２端面に最も近い前記界面では、前記絶縁層終端は、前記吸熱面または前記放熱面を含む平面から前記第１の長さより長い第２の長さだけ後退したところに位置する、積層型熱電変換素子。
【請求項２】
前記第１側面の側から見たとき、前記第１端面または前記第２端面に２番目に近い前記界面では、前記絶縁層終端は、前記吸熱面または前記放熱面の延長平面から前記第１の長さより長い第３の長さだけ後退したところに位置する、請求項１に記載の積層型熱電変換素子。
【請求項３】
前記第２の長さは前記第３の長さより長い、請求項２に記載の積層型熱電変換素子。
【請求項４】
前記絶縁層は、前記ｐ型熱電変換材料層または前記ｎ型熱電変換材料層の表面への印刷によって形成されている、請求項１から３のいずれかに記載の積層型熱電変換素子。
【発明の詳細な説明】
【技術分野】
【０００１】
本発明は、積層型熱電変換素子に関するものである。
【背景技術】
【０００２】
従来技術に基づく積層型熱電変換素子の一例として、国際公開第２００９／００１６９１号（特許文献１）に熱電変換モジュールと称するものが記載されている。この熱電変換モジュールは、ｐ型酸化物熱電変換材料とｎ型酸化物熱電変換材料とが交互に積層されている。隣り合うｐ型酸化物熱電変換材料とｎ型酸化物熱電変換材料とは一部の領域において直接接合しており、他の領域においては絶縁材料を介して接合している。この熱電変換モジュールを製造するに当たっては、ｐ型酸化物熱電変換材料のシートとｎ型酸化物熱電変換材料のシートとをそれぞれ成形し、一部領域に絶縁材料を配設しながら積層体を形成し、この積層体を焼成する。焼成することによって、積層体は一体的に焼結する。この焼結したものに外部電極を形成する。
【先行技術文献】
【特許文献】
【０００３】
【特許文献１】国際公開第２００９／００１６９１号
【発明の概要】
【発明が解決しようとする課題】
【０００４】
たとえば図１０に示すように積層型熱電変換素子１００が構成されているとする。積層型熱電変換素子１００は本来一体的なものであるが、説明の便宜のために途中を切り離して表示している。この例では、上側が高温になるべき側であり、下側が低温になるべき側である。ｐ型熱電変換材料層１１とｎ型熱電変換材料層１２とが一部領域に絶縁層１３を介在しながら交互に積層されている。絶縁層１３は一方の端を空けるように配置されており、どちらの側の端を空けるかは１層ごとに交互に入れ替わっている。ｐ型熱電変換材料のゼーベック係数は正であり、ｎ型熱電変換材料のゼーベック係数は負である。端面には外部電極１４が形成されている。【０００５】
この積層型熱電変換素子において、図１１に示すような温度差が付与された場合、ｐ型熱電変換材料層１１において正孔（＋）の移動が生じ、ｎ型熱電変換材料層１２において電子（−）の移動が生じる。ｐ型とｎ型とが交互にミアンダ状に接続されていることによって各層は直列に接続されていることになり、全体としては矢印９０に示す向きに電流が流れることとなり、積層数に応じて大きな起電力を得ることができる。この際に、ｐ型熱電変換材料とｎ型熱電変換材料とが絶縁層１３を介さずに直接接合している領域が電流の通り道となる。したがって、直接接合している領域が狭い場合には高抵抗になり、出力が低下する。【０００６】
そこで、本発明は、ｐ型熱電変換材料とｎ型熱電変換材料とが直接接合している面が狭くなって抵抗値が高くなることを防止することができる積層型熱電変換素子を提供することを目的とする。
【課題を解決するための手段】
【０００７】
上記目的を達成するため、本発明に基づく積層型熱電変換素子は、互いに対向する第１端面および第２端面と、上記第１端面の第１の側の端から上記第２端面の上記第１の側の端に至るように位置する吸熱面と、上記第１端面の上記第１の側とは反対側である第２の側の端から上記第２端面の上記第２の側の端に至り、かつ、上記吸熱面に対向するように位置する放熱面とを有する積層型熱電変換素子であり、上記吸熱面と上記放熱面とをつなぐ第１側面の側から見たとき、ｐ型熱電変換材料層とｎ型熱電変換材料層とが絶縁層を部分的に介在させることによって交互にミアンダ状に電気的接続されつつ積層されており、互いに隣接する上記ｐ型熱電変換材料層および上記ｎ型熱電変換材料層の界面を上記第１側面の側から見たとき、上記ｐ型熱電変換材料層と上記ｎ型熱電変換材料層とが直接接している区間と、上記絶縁層によって隔てられている区間との境界点を絶縁層終端と呼ぶこととすると、上記第１側面の側から見たとき、上記第１端面と上記第２端面とに挟まれた中間部では、上記絶縁層終端は、上記吸熱面または上記放熱面から第１の長さだけ後退したところに位置しており、上記第１側面の側から見たとき、上記第１端面または上記第２端面に最も近い上記界面では、上記絶縁層終端は、上記吸熱面または上記放熱面を含む平面から上記第１の長さより長い第２の長さだけ後退したところに位置する。
【発明の効果】
【０００８】
本発明によれば、元の直方体の状態からバレル研磨によって角部が削られても、ｐ型とｎ型との熱電変換材料が直接接合している領域が著しく狭くなることを避けることができ、抵抗値が高くなることを防止することができる。
【図面の簡単な説明】
【０００９】
【図１】積層型熱電変換素子となる一般的な積層体のバレル研磨前の状態の断面図である。
【図２】積層型熱電変換素子となる一般的な積層体をバレル研磨した後の状態の断面図である。
【図３】本発明に基づく実施の形態１における積層型熱電変換素子のバレル研磨前の状態の斜視図である。
【図４】本発明に基づく実施の形態１における積層型熱電変換素子を第１側面の側から見た断面図である。
【図５】本発明に基づく実施の形態２における積層型熱電変換素子の断面図である。
【図６】本発明に基づく実施の形態１，２における積層型熱電変換素子を得るために形成される大判積層体の説明図である。
【図７】実験において第１群の熱電変換材料シートの表面に絶縁ペーストを印刷した状態の平面図である。
【図８】実験において第２群の熱電変換材料シートの表面に絶縁ペーストを印刷した状態の平面図である。
【図９】実験において第３群の熱電変換材料シートの表面にＮｉペーストを印刷した状態の平面図である。
【図１０】従来技術に基づく積層型熱電変換素子の説明図である。
【図１１】従来技術に基づく積層型熱電変換素子の動作の説明図である。
【発明を実施するための形態】
【００１０】
積層型熱電変換素子を製造しようとする場合、まず、ｐ型熱電変換材料のシートとｎ型熱電変換材料のシートとをそれぞれ大判サイズで成形し、交互に積層することによって積層体を得る。ここで「大判サイズ」とは、複数の積層型熱電変換素子に相当するサイズを意味する。積層体は、グリーン体と呼ばれる未焼成の状態で、個別の積層型熱電変換素子のサイズに切断される。この時点で、バリ取りのためにバレル研磨が行なわれる。その後、焼成が行なわれる。
【００１１】
あるいは、バレル研磨と焼成との順序は逆であってもよい。すなわち、グリーン体を先に焼成した後に、バリ取りのためにバレル研磨を行なってもよい。
【００１２】
バレル研磨をすることによって、積層体の角部は削り取られて丸くなる。たとえば図１に示すような積層体にバレル研磨をすることによって、図２に示すように、角部が削り取られる。特に部分２２ａ，２２ｂにおいては、角部が削り取られることによって、長さ２３ａ，２３ｂが短くなる。すなわち、ｐ型とｎ型との熱電変換材料が直接接合している領域の面積が小さくなり、抵抗値が上がってしまう。発明者らは、このことに着目し、本発明をなすに至った。
【００１３】
（実施の形態１）
（構成）
図３〜図４を参照して、本発明に基づく実施の形態１における積層型熱電変換素子１０１について説明する。積層型熱電変換素子１０１のバレル研磨前の状態の全体を図３に示す。ここでは説明の便宜のためにバレル研磨前の状態を表示したが、実際には、積層型熱電変換素子１０１は、バレル研磨をされたことによって、全ての角がある程度丸みを帯びている。
【００１４】
本実施の形態における積層型熱電変換素子１０１は、互いに対向する第１端面３および第２端面４と、第１端面３の第１の側８１の端から第２端面４の第１の側８１の端に至るように位置する吸熱面１と、第１端面３の第１の側８１とは反対側である第２の側８２の端から第２端面４の第２の側８２の端に至り、かつ、吸熱面１に対向するように位置する放熱面２とを有する積層型熱電変換素子である。積層型熱電変換素子１０１は、吸熱面１と放熱面２とをつなぐ第１側面５を有する。第１側面５の側から積層型熱電変換素子１０１を見たところを図４に示す。
【００１５】
吸熱面１と放熱面２とをつなぐ第１側面５の側から見たとき、ｐ型熱電変換材料層１１とｎ型熱電変換材料層１２とが絶縁層１３を部分的に介在させることによって交互にミアンダ状に電気的接続されつつ積層されている。
【００１６】
積層型熱電変換素子１０１において、互いに隣接するｐ型熱電変換材料層１１およびｎ型熱電変換材料層１２の界面を第１側面５の側から見たとき、ｐ型熱電変換材料層１１とｎ型熱電変換材料層１２とが直接接している区間と、前記絶縁層によって隔てられている区間との境界点を「絶縁層終端」と呼ぶこととする。第１側面５の側から見たとき、第１端面３と第２端面４とに挟まれた中間部では、前記絶縁層終端は、吸熱面１または放熱面２から第１の長さＧ１だけ後退したところに位置している。第１側面５の側から見たとき、第１端面３または第２端面４に最も近い前記界面では、前記絶縁層終端は、吸熱面１または放熱面２を含む平面２４ａ，２４ｂから第１の長さＧ１より長い第２の長さＧ２だけ後退したところに位置する。
【００１７】
（作用・効果）
本実施の形態では、絶縁層終端が第１の長さＧ１より長い第２の長さＧ２だけ後退しているので、元の直方体の状態からバレル研磨によって角部が削られても、ｐ型とｎ型との熱電変換材料が直接接合している領域が著しく狭くなることを避けることができる。したがって、ｐ型熱電変換材料とｎ型熱電変換材料とが直接接合している面が狭くなって抵抗値が高くなることを防止することができる。
【００１８】
（実施の形態２）
（構成）
図５を参照して、本発明に基づく実施の形態２における積層型熱電変換素子１０２について説明する。本実施の形態における積層型熱電変換素子１０２は、実施の形態１で説明した積層型熱電変換素子１０１と基本的な構成は共通しているが、以下の点で異なる。
【００１９】
本実施の形態における積層型熱電変換素子１０２では、第１側面５の側から見たとき、第１端面３または第２端面４に２番目に近い界面では、前記絶縁層終端は、吸熱面１または放熱面２の延長平面から第１の長さＧ１より長い第３の長さＧ３だけ後退したところに位置する。
【００２０】
図５では、第２の長さＧ２と第３の長さＧ３とが同程度となっているが、これはあくまで一例である。本実施の形態としては、Ｇ２＝Ｇ３であってもよく、Ｇ２＞Ｇ３であってもＧ２＜Ｇ３であってもよい。ただし、本実施の形態では、少なくともＧ３＞Ｇ１である。
【００２１】
本実施の形態では、第１端面３または第２端面４に２番目に近い界面における絶縁層終端の後退について説明しているが、第１端面３または第２端面４に最も近い界面における絶縁層終端の他に追加的に後退する絶縁層終端は、第１端面３または第２端面４に２番目に近い界面に限らない。さらに第１端面３または第２端面４にｎ番目（ｎ≧３）に近い界面にいたるまで各絶縁層終端が後退していてもよい。
【００２２】
（作用・効果）
本実施の形態では、第１端面３または第２端面４に最も近い界面における絶縁層終端だけでなく、その次の界面においても絶縁層終端が後退しているので、元の直方体の状態からバレル研磨によって多少大きく角部が削られても、ｐ型とｎ型との熱電変換材料が直接接合している領域が著しく狭くなることを避けることができる。したがって、ｐ型熱電変換材料とｎ型熱電変換材料とが直接接合している面が狭くなって抵抗値が高くなることを防止することができる。
【００２３】
なお、第２の長さＧ２は第３の長さＧ３より長いことが好ましい。バレル研磨によって削り取られる分量は端面に近い箇所の方が大きくなる傾向があるので、Ｇ２＞Ｇ３となっていれば、ｐ型とｎ型との熱電変換材料が直接接合している領域が著しく狭くなることをより適切に避けることができる。
【００２４】
なお、実施の形態１，２で説明した積層型熱電変換素子において、絶縁層１３は、ｐ型熱電変換材料層１１またはｎ型熱電変換材料層１２の表面への印刷によって形成されていることが好ましい。このように印刷によって形成されるものであれば、絶縁層終端の位置を所望の位置に設定しやすく、簡便に正確な構造の積層型熱電変換素子を得ることができる。
【００２５】
（製造方法）
実施の形態１，２で説明したような構成の積層型熱電変換素子を作製する際の製造方法の一例について説明する。
【００２６】
図６に示すように、ｐ型熱電変換材料シート３１とｎ型熱電変換材料シート３２とを組み合わせて積層することによって大判積層体を形成する。ｐ型熱電変換材料シート３１とｎ型熱電変換材料シート３２とはそれぞれ複数個の熱電変換素子に相当する広い面積のシートである。大判積層体は、複数個の熱電変換素子に相当する大きなサイズの積層体である。大判積層体の少なくとも厚み方向の中間部においては、ｐ型とｎ型とが交互に積層されている。
【００２７】
図６では、ｐ型熱電変換材料シート３１とｎ型熱電変換材料シート３２とでは厚みが大きく異なっている。これは、両者で異なる組成の材料が用いられていることに起因して両者の電気抵抗率が異なるので、素子全体としてｐ型部分とｎ型部分とで電気抵抗値を均一にするためである。ｐ型とｎ型との間で、電気抵抗率が高い材料の層は厚く形成し、電気抵抗率が低い材料の層は薄く形成する。
【００２８】
こうして得られる大判積層体の内部には、ミアンダ状の電気的接続のルートが複数含まれている。
【００２９】
大判積層体の最上面および最下面に重ねられるｐ型熱電変換材料シート３１の外側を向く表面には、温度差から発電される電気を出力するための外部電極または外部電極予定領域が、複数個の積層型熱電変換素子に相当するように配列されて形成されている。
【００３０】
大判積層体を、個別の積層型熱電変換素子のサイズに分割する。分割の作業はダイシングソーなどの公知技術によって行なえばよい。こうして分割した積層体は未焼成であるので、グリーン体と呼ばれる。この後、バリ取りのためにグリーン体に対してバレル研磨が行なわれる。その後、焼成が行なわれる。こうして、焼成体が得られる。あるいは、バレル研磨と焼成との順序は逆にしてもよい。すなわち、グリーン体を先に焼成した後に、バリ取りのためにバレル研磨を行なってもよい。
【００３１】
（実験）
以下では、本発明の効果を検証するために行なわれた実験について説明する。
【００３２】
ｐ型熱電変換材料の出発原料として、金属Ｎｉ粉末、金属Ｍｏ粉末を用意した。一方、ｎ型熱電変換材料の出発原料として、Ｌａ2Ｏ3、ＳｒＣＯ3、ＴｉＯ2を用意した。これらの出発原料を用いて、ｐ型、ｎ型の熱電変換材料を以下の組成となるように秤量した。
【００３３】
ｐ型の組成は、次のとおりである。
Ｎｉ0.9Ｍｏ0.1２０ｗｔ％＋（Ｓｒ0.965Ｌａ0.035）ＴｉＯ3８０ｗｔ％
ｎ型の組成は、次のとおりである。
（Ｓｒ0.965Ｌａ0.035）ＴｉＯ3
ｎ型は原料粉末に純水を溶媒として１６時間にわたってボールミル混合を行なった。得られたスラリーを乾燥させ、その後大気中で１３００℃で仮焼きを行なった。得られたｎ型の粉末と、ｐ型の粉末原料とに対して、それぞれ５時間にわたってボールミル粉砕を行なった。得られた粉末に有機溶媒、バインダなどを添加してさらに１６時間にわたって混合し、得られたスラリーをドクターブレード法でシート状に成形した。こうしてｐ型およびｎ型の熱電変換材料シートが得られた。
【００３４】
一方、絶縁層の材料として、Ｚｒ0.97Ｙ0.03Ｏ2粉末、ワニス、溶剤を混合し、ロール機でペーストとして作製した。これを「絶縁ペースト」と呼ぶものとする。得られた複数のｐ型およびｎ型の熱電変換材料シートを第１群、第２群、第３群に分けた。第１群がのちに積層体の中間部分に位置する予定のものであり、大半は第１群である。第２群は数枚のｐ型およびｎ型の熱電変換材料シートである。第３群は２枚のｐ型の熱電変換材料シートのみである。
【００３５】
第１群のｐ型およびｎ型の熱電変換材料シート上に、作製した絶縁ペーストを図７に示したパターンで、厚み１０μｍとなるよう印刷した。図７において太ハッチングを付した部分が絶縁ペーストに覆われた部分を意味する。こうしてｐ型およびｎ型の熱電変換材料シートの表面に部分的に覆いかぶさるように絶縁層が形成された。
【００３６】
第２群のｐ型およびｎ型の熱電変換材料シート上に、作製した絶縁ペーストを図８に示したパターンで印刷した。第１群に比べれば、平面的に見たときのパターンが異なるのみであって、絶縁ペーストの厚みなどの条件は同じである。
【００３７】
第３群のｐ型の熱電変換材料シートは最外層となる予定の１対のｐ型の熱電変換材料シート３１ｘに相当する。第３群のｐ型の熱電変換材料シート３１ｘにおいては、絶縁ペーストは必ずしも印刷しない。したがって、第３群のｐ型の熱電変換材料シートには絶縁層は形成されていない。その代わり、第３群のｐ型の熱電変換材料シートには、図９に示したパターンで、Ｎｉペーストを厚み１０μｍとなるよう印刷した。図９において細ハッチングを付した部分がＮｉペーストに覆われた部分を意味する。ＮｉペーストはのちにＮｉ膜となるものである。ここでは、Ｎｉ膜を以て外部電極とする。
【００３８】
実施例１として、これらのｐ型およびｎ型の熱電変換材料シートを図６に示すように組み合わせて積層した。最上面および最下面となる位置には第３群のｐ型の熱電変換材料シート３１ｘが１枚ずつ配置された。最上面および最下面の近傍で第３群のｐ型の熱電変換材料シート３１ｘに隣接して連なる位置には第２群の熱電変換材料シートが適当な枚数だけｐ型とｎ型とが交互になるよう積層された。第２群に挟まれる中間部分には第１群の熱電変換材料シートをｐ型とｎ型とが交互になるよう積層した。こうして全体を積層した後、仮圧着を行なった。
【００３９】
仮圧着された積層体の内部の構成は、外部電極となる予定のＮｉペースト層を含むｐ型熱電変換材料層の厚みが１２０μｍ、絶縁層が形成されたｐ型熱電変換材料層の厚みが３０μｍ、絶縁層が形成されたｎ型熱電変換材料層の厚みが１４０μｍである。素子の内部にはｐ型、ｎ型の対が５０対形成されるように積層した。
【００４０】
切断した積層体に対して、等方静水圧プレス法にて１８０ＭＰａで圧着を行ない、成形体を得た。この成形体を所定の大きさにダイシングソーで切断し、グリーン体を得た。
【００４１】
得られた成形体に対して、大気中で２７０℃で脱脂を行なった。その後、酸素分圧１０-10〜１０-15ＭＰａの還元雰囲気中で１２００〜１３００℃で焼成を行なうことによって、焼成体を得た。印刷されていたＮｉペースト膜は焼成されてＮｉ膜となった。得られた焼成体に対して、湿式バレル研磨にてバリ取り処理を行なった。このときのバレル研磨によるエッジ部の除去量は１００μｍであった。
【００４２】
その後、電解Ｎｉめっきを施した。外部電極を形成すべき２面以外の４面を研磨して余分なＮｉ膜を除去した。こうして２面のみに外部電極を備えた積層型熱電変換素子を作製した。
【００４３】
比較例として、複数のｐ型およびｎ型の熱電変換材料シートのうち第１群および第３群のみを用いて組み合わせて積層したものに対して、同様に各工程を行なって積層型熱電変換素子を作製した。
【００４４】
実施例１および比較例として各１０個の試料を作成し、電気抵抗を測定した。測定結果を表１に示す。
【００４５】
【表１】
2015053038.tif 000003
【００４６】
表１に示すように、実施例１の試料がいずれも電気抵抗が低くなっているのに対して、比較例の試料は電気抵抗がいずれも高く、中には４０Ω以上となってしまっているものもある。
【００４７】
この実験の結果から、少なくとも電気抵抗に関しては、本発明を適用した実施例１の方が比較例より優れていることが明らかである。したがって、本発明を適用して、第１端面および第２端面に近い界面では絶縁層終端を大きく後退させることで、バレル研磨を経た後の状態においても積層型熱電変換素子の電気抵抗を低く維持することが可能となり、絶縁不良を防止できることが実証された。
【００４８】
なお、今回開示した上記実施の形態はすべての点で例示であって制限的なものではない。本発明の範囲は上記した説明ではなくて請求の範囲によって示され、請求の範囲と均等の意味および範囲内でのすべての変更を含むものである。
【産業上の利用可能性】
【００４９】
本発明は、積層型熱電変換素子に利用することができる。
【符号の説明】
【００５０】
１  吸熱面、２  放熱面、３  第１端面、４  第２端面、５  第１側面、１１  ｐ型熱電変換材料層、１２  ｎ型熱電変換材料層、１３  絶縁層、１４  外部電極、２２ａ，２２ｂ  部分、２３ａ，２３ｂ  長さ、２４ａ，２４ｂ  平面、３１  ｐ型熱電変換材料シート、３１ｘ  （最外層となる）ｐ型熱電変換材料シート、３２  ｎ型熱電変換材料シート、８１  第１の側、８２  第２の側、９０  矢印、１００  （従来技術に基づく）積層型熱電変換素子、１０１，１０２  積層型熱電変換素子。
【図１】
2015053038.tif 000004
【図２】
2015053038.tif 000005
【図３】
2015053038.tif 000006
【図４】
2015053038.tif 000007
【図５】
2015053038.tif 000008
【図６】
2015053038.tif 000009
【図７】
2015053038.tif 000010
【図８】
2015053038.tif 000011
【図９】
2015053038.tif 000012
【図１０】
2015053038.tif 000013
【図１１】
2015053038.tif 000014
【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
互いに対向する第１端面および第２端面と、
前記第１端面の第１の側の端から前記第２端面の前記第１の側の端に至るように位置する吸熱面と、
前記第１端面の前記第１の側とは反対側である第２の側の端から前記第２端面の前記第２の側の端に至り、かつ、前記吸熱面に対向するように位置する放熱面とを有する積層型熱電変換素子であり、
前記吸熱面と前記放熱面とをつなぐ第１側面の側から見たとき、ｐ型熱電変換材料層とｎ型熱電変換材料層とが絶縁層を部分的に介在させることによって交互にミアンダ状に電気的接続されつつ積層され、前記積層型熱電変換素子の角部が削り取られており、
互いに隣接する前記ｐ型熱電変換材料層および前記ｎ型熱電変換材料層の界面を前記第１側面の側から見たとき、前記ｐ型熱電変換材料層と前記ｎ型熱電変換材料層とが直接接している区間と、前記絶縁層によって隔てられている区間との境界点を絶縁層終端と呼ぶこととすると、
前記第１側面の側から見たとき、前記第１端面と前記第２端面とに挟まれた中間部では、前記絶縁層終端は、前記吸熱面または前記放熱面から第１の長さだけ後退したところに位置しており、
前記第１側面の側から見たとき、前記第１端面または前記第２端面に最も近い前記界面では、前記絶縁層終端は、前記吸熱面または前記放熱面を含む平面から前記第１の長さより長い第２の長さだけ後退したところに位置する、積層型熱電変換素子。
【請求項２】
前記第１側面の側から見たとき、前記第１端面または前記第２端面に２番目に近い前記界面では、前記絶縁層終端は、前記吸熱面または前記放熱面の延長平面から前記第１の長さより長い第３の長さだけ後退したところに位置する、請求項１に記載の積層型熱電変換素子。
【請求項３】
前記第２の長さは前記第３の長さより長い、請求項２に記載の積層型熱電変換素子。
【請求項４】
前記絶縁層は、前記ｐ型熱電変換材料層または前記ｎ型熱電変換材料層の表面への印刷によって形成されている、請求項１から３のいずれかに記載の積層型熱電変換素子。
【手続補正２】
【補正対象書類名】明細書
【補正対象項目名】０００７
【補正方法】変更
【補正の内容】
【０００７】
上記目的を達成するため、本発明に基づく積層型熱電変換素子は、互いに対向する第１端面および第２端面と、上記第１端面の第１の側の端から上記第２端面の上記第１の側の端に至るように位置する吸熱面と、上記第１端面の上記第１の側とは反対側である第２の側の端から上記第２端面の上記第２の側の端に至り、かつ、上記吸熱面に対向するように位置する放熱面とを有する積層型熱電変換素子であり、上記吸熱面と上記放熱面とをつなぐ第１側面の側から見たとき、ｐ型熱電変換材料層とｎ型熱電変換材料層とが絶縁層を部分的に介在させることによって交互にミアンダ状に電気的接続されつつ積層され、上記積層型熱電変換素子の角部が削り取られており、互いに隣接する上記ｐ型熱電変換材料層および上記ｎ型熱電変換材料層の界面を上記第１側面の側から見たとき、上記ｐ型熱電変換材料層と上記ｎ型熱電変換材料層とが直接接している区間と、上記絶縁層によって隔てられている区間との境界点を絶縁層終端と呼ぶこととすると、上記第１側面の側から見たとき、上記第１端面と上記第２端面とに挟まれた中間部では、上記絶縁層終端は、上記吸熱面または上記放熱面から第１の長さだけ後退したところに位置しており、上記第１側面の側から見たとき、上記第１端面または上記第２端面に最も近い上記界面では、上記絶縁層終端は、上記吸熱面または上記放熱面を含む平面から上記第１の長さより長い第２の長さだけ後退したところに位置する。
【国際調査報告】
2015053038.tif 000015
2015053038.tif 000016
2015053038.tif 000017
2015053038.tif 000018